(57)【特許請求の範囲】
【請求項１】
透明基材の片面に導電性薄膜の細線メッシュパターンからなる反射層が形成され、前記反射層の上には透明な第１の固体誘電体層が粘着剤層を介して積層され、前記第１の固体誘電体層の上には、透明基材の片面に導電性薄膜のＦＳＳ素子の細線パターンが形成されてなる第１の周波数選択遮蔽層が粘着剤層を介して積層され、前記第１の周波数選択遮蔽層の上には透明な第２の固体誘電体層が粘着剤層を介して積層され、前記第２の固体誘電体層の上には、透明基材の片面に導電性薄膜のＦＳＳ素子の細線パターンが形成されてなる第２の周波数選択遮蔽層が粘着剤層を介して積層されてなり、
前記細線メッシュパターン及びＦＳＳ素子の細線パターンの線幅が、いずれも１５〜８０μｍであり、
第１及び第２の周波数選択遮蔽層の平面に対して垂直な方向から視て第１及び第２の周波数選択遮蔽層を成す細線パターンの配列間隔が互いに略重なる位置に配設されてなり、透視性を有することを特徴とする電磁波吸収体。
【請求項２】
金属板などの電磁波反射性能を有する物体の上に積層して用いられる電磁波吸収体であって、
透明な第１の固体誘電体層の上には、透明基材の片面に導電性薄膜のＦＳＳ素子の細線パターンが形成されてなる第１の周波数選択遮蔽層が粘着剤層を介して積層され、前記第１の周波数選択遮蔽層の上には透明な第２の固体誘電体層が粘着剤層を介して積層され、前記第２の固体誘電体層の上には、透明基材の片面に導電性薄膜のＦＳＳ素子の細線パターンが形成されてなる第２の周波数選択遮蔽層が粘着剤層を介して積層されてなり、
前記ＦＳＳ素子の細線パターンの線幅が、１５〜８０μｍであり、
第１及び第２の周波数選択遮蔽層の平面に対して垂直な方向から視て第１及び第２の周波数選択遮蔽層を成す細線パターンの配列間隔が互いに略重なる位置に配設されてなり、透視性を有することを特徴とする電磁波吸収体。
【請求項３】
さらに、前記第１の周波数選択遮蔽層と第２の固体誘電体層との間には、透明な固体誘電体層と透明基材の片面に導電性薄膜のＦＳＳ素子の細線パターンが形成されてなる周波数選択遮蔽層とがこの順に粘着剤層を介して積層された積層体が１つ以上、配設されてなり、
第１及び第２の周波数選択遮蔽層の平面に対して垂直な方向から視て前記積層体中の周波数選択遮蔽層を成す細線パターンのすべてが、第１及び第２の周波数選択遮蔽層を成す細線パターンの配列間隔と略重なる位置に配設されてなり、透視性を有することを特徴とする請求項１または２に記載の電磁波吸収体。
【請求項４】
前記第２の周波数選択遮蔽層の上に、さらに固体誘電体層が粘着剤層を介して積層されていることを特徴とする請求項１ないし３のいずれかに記載の電磁波吸収体。
【請求項５】
前記細線メッシュパターン及びＦＳＳ素子の細線パターンは、写真製法により生成された現像銀層からなる金属層、導電性ペーストを印刷することにより生成された導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかであることを特徴とする請求項１ないし４のいずれかに記載の電磁波吸収体。
【請求項６】
前記細線メッシュパターン及びＦＳＳ素子の細線パターンは、写真製法により生成された現像銀層からなる金属層、導電性ペーストを印刷することにより生成された導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかの導電性薄膜の上にメッキ層を積層した積層体であることを特徴とする請求項１ないし４のいずれかに記載の電磁波吸収体。
【請求項７】
前記細線メッシュパターン及びＦＳＳ素子の細線パターンの厚みが０．０５〜１５μｍであることを特徴とする請求項１ないし６のいずれかに記載の電磁波吸収体。
【請求項８】
前記ＦＳＳ素子の細線パターンの図形形状が開放図形の場合には、図形の両端間の長さを波長λの１／２とし、環状図形の場合には、図形の全周長さを波長λに等しくすることを特徴とする請求項１ないし７のいずれかに記載の電磁波吸収体。
【請求項９】
前記反射層と第１の周波数選択遮蔽層との距離および各周波数選択遮蔽層間の距離が、それぞれ略λ／６０〜λ／５（但し、λは誘電体層における電磁波の遮蔽しようとする所定周波数での波長を表す。）であることを特徴とする請求項１ないし８のいずれかに記載の電磁波吸収体。
【請求項１０】
前記細線パターンは、１つ又は複数の共振周波数に対して吸収遮蔽できるように、１種類又は複数種類の形状からなるＦＳＳ素子が配列されてなることを特徴とする請求項１ないし９のいずれかに記載の電磁波吸収体。
【請求項１１】
反射防止層、防眩層、ハードコート層、帯電防止層、赤外線反射層、紫外線吸収層、剥離粘着層からなる機能層群の中から選択された１つ以上の機能層を有することを特徴とする請求項１ないし９のいずれかに記載の電磁波吸収体。
【発明の詳細な説明】
【技術分野】
【０００１】
本発明は、電磁波吸収体に関する。さらに詳細には、透視性に優れると共に厚みを薄くできて、広帯域の共振周波数を有する周波数選択型の電磁波吸収体に関する。
【背景技術】
【０００２】
近年、各種の電子機器から発生する電磁波が人体に悪影響を与えたり、周囲の電子機器を誤動作させることが問題とされるようになり、さらには、無線ＬＡＮの普及により通信データが建物の外部に漏洩して傍受されるのを防止する必要が生じている。
このため、所定の周波数の電磁波のみを選択的に遮蔽するという、周波数選択型の電磁波シールド対策がますます重要視されつつある。
【０００３】
具体的には、企業における業務上の無線ＬＡＮによる通信データが建物の外部に、あるいは複数の企業が混在する複合ビルにあっては間仕切り壁の外部に、不必要に漏洩するのを防止するため、周波数２．４ＧＨｚ帯、５．２ＧＨｚ帯、あるいは周波数帯域３〜９ＧＨｚを利用するＵＷＢ（Ｕｌｔｒａ  Ｗｉｄｅｂａｎｄ）などの、無線ＬＡＮに使用される電磁波が透過漏洩するのを遮蔽する必要がある。
また、アルミ製などの金属製の間仕切り壁（パーテーション）やスチール製書棚などにより重複して反射された無線ＬＡＮの電磁波が混信の原因となり通信速度が低下するという問題を引き起こしている。このため、単に無線ＬＡＮに使用されている電磁波が外部へ漏洩するのを防止するだけでなく、電磁波の混信を防ぐためには、電磁波の反射を抑えることによって吸収遮蔽することが必要とされている。
また、波長３０〜３００ＧＨｚのミリ波帯域における電磁波の利用が検討されており、例えば、６０〜８０ＧＨｚの波長を用いた自動車の車間レーダや車間通信などの高度道路交通システム（ＩＴＳ）では、特定波長の電磁波が反射するのを抑えて誤動作を防止することが課題となっている。
また、電磁波を発生する電子機器内部の素子やプリント基板から放射される不要電磁波が干渉や共振を起して、電子機器の誤操作や性能低下を誘発することを防ぐために、不要電磁波の低減対策が求められている。
【０００４】
このため、特定した複数の周波数帯域や広帯域の電磁波を選択的に吸収遮蔽し、反射を抑える周波数選択型の電磁波吸収体が求められている。
本発明は、このような無線ＬＡＮシステム、高度道路交通システム（ＩＴＳ）、さらには電子機器の筐体などにおいて利用できる、電磁波吸収体に関するものである。
【０００５】
従来、特定周波数の電磁波のみを選択的に吸収遮蔽する機能を持たせた、周波数選択型の電磁波吸収体としては、次のようなものが知られている。
（１）電磁波反射体からλ／４（λは吸収しようとする電磁波の波長）の距離に、誘電体を介して抵抗膜を設けた、いわゆるλ／４型の電磁波吸収体（特許文献１）。
（２）電磁波反射体から普通にはλ／４の距離に、誘電体を介してＦＳＳ素子（ＦＳＳ：Ｆｒｅｑｕｅｎｃｙ  Ｓｅｌｅｃｔｉｖｅ  Ｓｕｒｆａｃｅ）からなる周波数選択性の遮蔽層を設けた、ＦＳＳ素子を用いた電磁波吸収体（特許文献２〜５）。
【０００６】
特許文献１には、抵抗被膜塗料（抵抗膜）と、スペーサ（誘電体）と、反射体とからなる電磁波吸収体が開示されている。従来からのＩＴＯ（酸化インジウム錫）を使用した抵抗膜では、ＩＴＯの酸化度合いに応じて抵抗値が異なり、電磁波吸収性能にバラツキが生じて歩留まりが低い。このためカーボン抵抗塗料を用いて抵抗膜を形成し、スペーサに樹脂、反射体にアルミ箔を用いた電磁波吸収体が示されている。
【０００７】
特許文献２には、抵抗膜と、ＦＳＳ素子の一種であるパッチ及びスロットを用いた周波数選択板（周波数選択の遮蔽層）と、短絡面（反射層）と、誘電体とからなるλ／４型の電磁波吸収体の変形型が開示されている。
抵抗膜と周波数選択板との間隔、周波数選択板と反射層との間隔を調整することで、２つの周波数帯域での電磁波吸収が可能であることが示されている。また、周波数選択板が多層であっても良いとの記載がある。
【０００８】
特許文献３には、１層及び多層の、平面状に配設された複数の導電単位素子の集合である反射体層（周波数選択の遮蔽層）と、誘電体層と、金属等導電体層（反射層）とからなる電磁波吸収体が開示されている。導電単位素子もアルミ箔や銅線のような材料で実現できるので安価な電磁波吸収体が提供できるとしている。
【０００９】
特許文献４には、１層及び多層の導電性ループパターン層（周波数選択の遮蔽層）と、絶縁性中間層（誘電体）と、電磁波反射層とからなるＦＳＳ素子を用いた電磁波吸収体が開示されている。導電性ループが吸収する電磁波の波長の５０％以下を下回る外周長さを有することを特徴としている。
【００１０】
特許文献５には、多層の、図形単位を複数個配列した模様に形成されたパターン塗膜層（周波数選択の遮蔽層）と、ファイライト、カーボンおよび導電性金属酸化物から選ばれた少なくとも１種の高誘電材を含有する樹脂層と、金属製電波反射体とからなるＦＳＳ素子を用いた電磁波吸収体が開示されている。
【特許文献１】特開２００１−１９６７８２号公報
【特許文献２】特開２００２−３１４２８４号公報
【特許文献３】特開２００６−１２８３１２号公報
【特許文献４】特開平１０−２２４０７５号公報
【特許文献５】特開平６−１５２１７８号公報
【発明の開示】
【発明が解決しようとする課題】
【００１１】
従来技術による、上記（１）の、電磁波反射体からλ／４の距離に誘電体を介して抵抗膜を設けたλ／４型の電磁波吸収体、及び上記（２）の、電磁波反射体からλ／４の距離に誘電体を介してＦＳＳ素子からなる周波数選択性の遮蔽層を設けた、ＦＳＳ素子を用いた電磁波吸収体においては、通常、ＦＳＳ素子の共振周波数（吸収周波数）に対する吸収レベルの半値幅が狭く、結果として吸収周波数帯域のピークが鋭くて設計許容誤差が非常に狭くなっている。従って、製造した電磁波吸収体において、実際のＦＳＳ素子の寸法、誘電体の厚み、誘電体の比誘電率が、設計値から少しでもずれると電磁波吸収の性能が著しく低下するという問題があった。
特に、波長の短いミリ波帯域では、共振周波数の帯域幅が狭いと、ＦＳＳ素子のパターン寸法、誘電体層の厚みなどを高精度に製造する必要があり、製造コストが上昇するという問題があった。
【００１２】
また、従来技術として、特許文献３〜５のように表面にＦＳＳ素子を形成した周波数選択性の遮蔽層を所定間隔で離して複数個数を設けることは知られているが、本発明のように、透視性に優れると共に厚みを薄くできて、広帯域の共振周波数を有する周波数選択型の電磁波吸収体とするため、透視性を有するように形成された多層の周波数選択性の遮蔽層と、透視性を有する誘電体と、金属薄膜層の細線メッシュパターンからなる透視性を有する反射層とを積層し、配設されたＦＳＳ素子の細線パターンが略重なるように所定の間隔で積層されたものは知られていない。
【００１３】
例えば、特許文献５に記載の電磁波吸収体においては、反射層に金属箔を用いていることから、透視性を有していない。又、一般的に、ＦＳＳ素子のパターン線幅が約１００μｍを超えると、人間の目視でＦＳＳ素子の図形パターンが確認できる。ところが、特許文献５に記載のＦＳＳ素子のパターンは、線幅が１００〜５００μｍであり、視る者に対して心理的な不快感を与えてしまうことから、仮に反射層として透視性を有する反射層に替えたとしても、室内用には透視性を有する電磁波吸収体として用いることができない。
【００１４】
また、電磁波反射層の形成方法としては、（イ）金属箔を用いて反射層を形成する金属箔法（特許文献３、５）、（ロ）カーボン入りの導電ゴムを用いた導電性粒子法（特許文献３）、（ハ）金網よる方法（特許文献２）、（ニ）金属の蒸着膜による蒸着法（特許文献２、４）などが開示されているが、本発明のように、透明基材の片面に導電性の金属薄膜層の細線メッシュパターンが形成されたメッシュパターンではない。
【００１５】
また、ＦＳＳ素子を用いた電磁波吸収体の共振周波数に影響を及ぼす、ＦＳＳ素子の細線パターンの図形形状、線幅、寸法（開放図形の場合には図形の長さを波長λの１／２とし、環状図形の場合には図形の全周長さを波長λと等しくする）、パターン間隔を試行錯誤にて設定するため、最終的に細線パターンの図形形状、配列を決定するまでに多くの煩雑な作業を必要としていた。
特に複数の共振周波数に対して遮蔽できるようにするためには、複数種類のＦＳＳ素子を配列させる必要があり、各ＦＳＳ素子の図形配列の調整が複雑になるという問題があった。
【００１６】
上記のような問題を解決するためには、周波数選択型のＦＳＳ素子を用いた電磁波吸収体において、ＦＳＳ素子パターンの形状寸法、配列間隔、誘電体の厚みなどにある程度の製作許容誤差を有しており、高い寸法精度で製造しなくても所定の共振周波数での電磁波吸収性能が得られようにして、視る者に対して心理的な不快感を与えないように視認性に優れると共に、厚みを薄くできて、広帯域の共振周波数を有する電磁波吸収体が求められていた。
【００１７】
本発明は、上記事情に鑑みてなされたものであり、視認性に優れると共に厚みを薄くできて、広帯域の共振周波数を有する周波数選択型の電磁波吸収体を提供することを課題とする。
【課題を解決するための手段】
【００１８】
前記課題を解決するため、本発明は、透明基材の片面に導電性薄膜の細線メッシュパターンからなる反射層が形成され、前記反射層の上には透明な第１の固体誘電体層が粘着剤層を介して積層され、前記第１の固体誘電体層の上には、透明基材の片面に導電性薄膜のＦＳＳ素子の細線パターンが形成されてなる第１の周波数選択遮蔽層が粘着剤層を介して積層され、前記第１の周波数選択遮蔽層の上には透明な第２の固体誘電体層が粘着剤層を介して積層され、前記第２の固体誘電体層の上には、透明基材の片面に導電性薄膜のＦＳＳ素子の細線パターンが形成されてなる第２の周波数選択遮蔽層が粘着剤層を介して積層されてなり、前記細線メッシュパターン及びＦＳＳ素子の細線パターンの線幅が、いずれも１５〜８０μｍであり、第１及び第２の周波数選択遮蔽層の平面に対して垂直な方向から視て第１及び第２の周波数選択遮蔽層を成す細線パターンの配列間隔が互いに略重なる位置に配設されてなり、透視性を有することを特徴とする電磁波吸収体を提供する。
【００１９】
また、本発明は、金属板などの電磁波反射性能を有する物体の上に積層して用いられる電磁波吸収体であって、透明な第１の固体誘電体層の上には、透明基材の片面に導電性薄膜のＦＳＳ素子の細線パターンが形成されてなる第１の周波数選択遮蔽層が粘着剤層を介して積層され、前記第１の周波数選択遮蔽層の上には透明な第２の固体誘電体層が粘着剤層を介して積層され、前記第２の固体誘電体層の上には、透明基材の片面に導電性薄膜のＦＳＳ素子の細線パターンが形成されてなる第２の周波数選択遮蔽層が粘着剤層を介して積層されてなり、前記ＦＳＳ素子の細線パターンの線幅が、１５〜８０μｍであり、第１及び第２の周波数選択遮蔽層の平面に対して垂直な方向から視て第１及び第２の周波数選択遮蔽層を成す細線パターンの配列間隔が互いに略重なる位置に配設されてなり、透視性を有することを特徴とする電磁波吸収体を提供する。
【００２０】
本発明の電磁波吸収体においては、さらに、前記第１の周波数選択遮蔽層と第２の固体誘電体層との間には、透明な固体誘電体層と透明基材の片面に導電性薄膜のＦＳＳ素子の細線パターンが形成されてなる周波数選択遮蔽層とがこの順に粘着剤層を介して積層された積層体が１つ以上、配設されてなり、第１及び第２の周波数選択遮蔽層の平面に対して垂直な方向から視て前記積層体中の周波数選択遮蔽層を成す細線パターンのすべてが、第１及び第２の周波数選択遮蔽層を成す細線パターンの配列間隔と略重なる位置に配設されてなり、透視性を有することが好ましい。
【００２１】
前記第２の周波数選択遮蔽層の上に、さらに固体誘電体層が粘着剤層を介して積層されていることが好ましい。
前記細線メッシュパターン及びＦＳＳ素子の細線パターンは、写真製法により生成された現像銀層からなる金属層、導電性ペーストを印刷することにより生成された導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかであることが好ましい。
前記細線メッシュパターン及びＦＳＳ素子の細線パターンは、写真製法により生成された現像銀層からなる金属層、導電性ペーストを印刷することにより生成された導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかの導電性薄膜の上にメッキ層を積層した積層体であることが好ましい。
【００２２】
前記ＦＳＳ素子の細線パターンの図形形状が開放図形の場合には、図形の両端間の長さを波長λの１／２とし、環状図形の場合には、図形の全周長さを波長λに等しくすることが好ましい。
前記細線メッシュパターン及びＦＳＳ素子の細線パターンの厚みが０．０５〜１５μｍであることが好ましい。
前記反射層と第１の周波数選択遮蔽層との距離および各周波数選択遮蔽層間の距離が、それぞれ略λ／６０〜λ／５（但し、λは誘電体層における電磁波の遮蔽しようとする所定周波数での波長を表す。）であることが好ましい。
前記細線パターンは、１つ又は複数の共振周波数に対して吸収遮蔽できるように、１種類又は複数種類の形状からなるＦＳＳ素子が配列されてなることが好ましい。
反射防止層、防眩層、ハードコート層、帯電防止層、赤外線反射層、紫外線吸収層、剥離粘着層からなる機能層群の中から選択された１つ以上の機能層を有することが好ましい。
【発明の効果】
【００２３】
本発明の電磁波吸収体によれば、共振周波数が広帯域化しているので、ＦＳＳ素子パターンの形状寸法、配列間隔、誘電体の厚みなどにある程度の製作許容誤差を有しており、高い寸法精度で製造しなくても所定の共振周波数での電磁波吸収性能が得ることができる。逆に捉えると、許容される共振周波数帯域の上限側に吸収しようとする電磁波の周波数が来るように、透明な固体誘電体、ひいては電磁波吸収体の厚みを薄くして調整することができる。すなわち、厚みの薄い電磁波吸収体を得ることができる。
【００２４】
また、本発明の電磁波吸収体によれば、導電性薄膜もしくは導電性薄膜とその上に積層したメッキ層からなる、細線メッシュパターン及びＦＳＳ素子の細線パターンの線幅が、いずれも１５〜８０μｍであり、かつ厚みが０．０５〜１５μｍであり、視認性（目視されないこと）に優れ、視る者に対して心理的な不快感を与えることを防ぐことができる。
【発明を実施するための最良の形態】
【００２５】
以下、最良の形態に基づき、図面を参照して本発明を説明する。
図１は、本発明に係る電磁波吸収体の概略構成例を示す部分拡大断面図である。図２は、本発明に係る電磁波吸収体の別の概略構成例を示す部分拡大断面図である。図３は、本発明に係る電磁波吸収体の別の概略構成例を示す部分拡大断面図である。図４（ａ）は、従来技術における共振周波数Ｐにおける減衰量αでの帯域幅ｗ１を示す概念図であり、図４（ｂ）は、本発明における共振周波数Ｐにおける減衰量αでの帯域幅ｗ２を示す概念図である。
【００２６】
図５（ａ）は、本発明に係る細線メッシュパターンからなる反射層の部分平面図であり、図５（ｂ）は、図５（ａ）におけるＡ−Ａ矢視による部分断面図であり、図５（ｃ）は、図５（ｂ）におけるＢ部の拡大図の例を示す部分断面図であり、図５（ｄ）は、図５（ｂ）におけるＢ部の拡大図の別の例を示す部分断面図である。
図６（ａ）は、本発明に係るＦＳＳ素子の細線パターンからなる周波数選択遮蔽層の一例を示す部分平面図であり、図６（ｂ）は、図６（ａ）におけるＣ−Ｃ矢視による部分断面図であり、図６（ｃ）は、図６（ｂ）におけるＤ部の拡大図の例を示す部分断面図であり、図６（ｄ）は、図６（ｂ）におけるＤ部の拡大図の別の例を示す部分断面図である。
図７（ａ）〜（ｋ）は、それぞれＦＳＳ素子のパターンの例を示す部分拡大平面図である。
【００２７】
図４は、本発明の周波数選択遮蔽層の効果を概念的に示す図であって、図４（ａ）は、従来技術によるＦＳＳ素子からなる細線パターンを使用した周波数選択遮蔽層が１層の場合の共振周波数Ｐにおける減衰量αでの許容周波数の帯域幅ｗ１を示している。図４（ｂ）は、本発明によるＦＳＳ素子からなる細線パターンを使用した周波数選択遮蔽層が一定の間隔をおいて重なる２層の場合の共振周波数Ｐにおける減衰量αでの許容周波数の帯域幅ｗ２を示している。
図４（ａ）と図４（ｂ）とを比較すると、従来技術による減衰量αでの許容帯域幅ｗ１に比べて、本発明による減衰量αでの許容周波数の帯域幅ｗ２の方が広帯域である。従って、本発明による電磁波吸収体によれば、製作された電磁波吸収体における最大の共振周波数が目標とした共振周波数から少しずれていても一定の減衰量αが維持できる。
【００２８】
通常、電磁波吸収体の共振周波数（吸収波長）に対する減衰量の半値幅が狭く、結果として吸収周波数帯域のピークが鋭くて設計許容誤差が非常に狭くなっている。従って、製造した電磁波吸収体において、実際のＦＳＳ素子の寸法、誘電体の厚み、誘電体の比誘電率が、設計値から少しでもずれると電磁波吸収体の性能が著しく低下するという問題があった。
また、電磁波吸収体において複数の周波数帯域に対して吸収できるようにするために、複数種類のＦＳＳ素子を配列する場合には、各ＦＳＳ素子の図形配列の調整が複雑になるという問題があった。
しかし、本発明の電磁波吸収体によれば、共振周波数が広帯域化しているので、ＦＳＳ素子の図形配列の調整をより簡便化することができる。又、ＦＳＳ素子パターンの形状寸法、配列間隔、誘電体の厚みなどにある程度の設計許容誤差を有しており、高い寸法精度で製造しなくても所定の共振周波数での電磁波吸収性能が得ることができる。
【００２９】
図１に示す電磁波吸収体１は、透明基材２の片面に導電性薄膜の細線メッシュパターン３からなる反射層４が形成され、この反射層４の上には透明な第１の固体誘電体層６ａが粘着剤層５ａを介して積層され、第１の固体誘電体層６ａの上には、透明基材８ａの片面に導電性薄膜のＦＳＳ素子の細線パターン９ａが形成されてなる第１の周波数選択遮蔽層１０ａが粘着剤層７ａを介して積層され、第１の周波数選択遮蔽層１０ａの上には透明な第２の固体誘電体層６ｂが粘着剤層５ｂを介して積層され、第２の固体誘電体層６ｂの上には、透明基材８ｂの片面に導電性薄膜のＦＳＳ素子の細線パターン９ｂが形成されてなる第２の周波数選択遮蔽層１０ｂが粘着剤層７ｂを介して積層されてなる。細線メッシュパターン３及びＦＳＳ素子の細線パターン９ａ，９ｂの線幅が、いずれも１５〜８０μｍであり、第１及び第２の周波数選択遮蔽層１０ａ，１０ｂの平面に対して垂直な方向から視て第１及び第２の周波数選択遮蔽層１０ａ，１０ｂを成す細線パターン９ａ，９ｂの配列間隔が互いに略重なる位置に配設されてなる。また、電磁波吸収体１は、全体として透視性を有する。
【００３０】
図１に示す電磁波吸収体１においては、透明基材２の片面に導電性薄膜の細線メッシュパターン３からなる反射層４が形成されており、到達した電磁波の全てを反射させる機能を持っている。
粘着剤層５ａ，７ａ及び透明基材８ａの厚みは各々５〜５０μｍ程度であり、第１の固体誘電体層６ａの厚みに比べて無視できるので、反射層４と第１の周波数選択遮蔽層１０ａとの距離Ｌ１は、第１の固体誘電体層６ａにて保持されている。
同様に、粘着剤層５ｂ，７ｂ及び透明基材８ｂの厚みは各々５〜５０μｍ程度であり、第２の固体誘電体層６ｂの厚みに比べて無視できるので、第１の周波数選択遮蔽層１０ａと第２の周波数選択遮蔽層１０ｂとの距離Ｌ２は、第２の固体誘電体層６ｂにて保持されている。
【００３１】
また、第１及び第２の周波数選択遮蔽層１０ａ，１０ｂの平面に対して垂直な方向から視て第１及び第２の周波数選択遮蔽層１０ａ，１０ｂを成す細線パターン９ａ，９ｂの配列間隔が互いに略重なる位置に配設されていて、共振周波数の帯域幅を広げる機能を有している。
また、第２の周波数選択遮蔽層１０ｂの上には、反射防止層、防眩層、ハードコート層、帯電防止層、赤外線反射層、紫外線吸収層、剥離粘着層からなる機能層群の中から選択された１つ以上の機能層１２が粘着剤層１１を介して積層されている。
【００３２】
図１において、白抜き矢印で示すように、左方向から電磁波が入射するとして、周波数選択遮蔽層１０ａ，１０ｂのＦＳＳ素子からなる細線パターン９ａ，９ｂによって共振するように設定されている所定周波数の電磁波は、共振してエネルギーの一部を熱として消耗させ、共振周波数の電磁波を減衰させるが、共振周波数の電磁波の一部は、電磁波の入射側及びその反対側に再放出されて、見かけ上は細線パターンから入射側にわずかな部分は反射し、わずかな部分は透過したような現象を示す。また、共振現象を起さなかった他の周波数の電磁波は右方向に透過した後、導電性薄膜の細線メッシュパターン３からなる反射層４で反射され、再度、周波数選択遮蔽層１０ａ，１０ｂをそのまま通過して電磁波の入射側に戻される。
【００３３】
すなわち、第２の周波数選択遮蔽層１０ｂの細線パターン９ｂで遮蔽されないで透過した所定周波数の電磁波の一部は、第１の周波数選択遮蔽層１０ａの細線パターン９ａで再度、遮蔽される。さらに、第１の周波数選択遮蔽層１０ａの細線パターン９ａで遮蔽されないで透過した所定周波数の電磁波の一部は、導電性薄膜の細線メッシュパターン３からなる反射層４で反射され、再度、周波数選択遮蔽層１０ａ，１０ｂで遮蔽される。
【００３４】
図１に示す本発明の実施形態を具体的に利用する方法としては、必要なサイズに裁断して、窓ガラスの代わりに窓枠に嵌め込んで使用しても良い。また、そのまま、必要なサイズに裁断して、室内の透明な間仕切り壁（パーテーション）の一部としても良い。
また、図１に示す電磁波吸収体１の電磁波の入射側から反対側の端に位置する、透明基材２の上に剥離性を有する剥離フィルム（図示せず）を粘着剤により貼り付けた製品とし、使用段階で、剥離フィルムを剥がして、例えば、アルミ製などの金属製の間仕切り壁（パーテーション）やスチール製書棚などの、無線ＬＡＮの電磁波を反射する物体に粘着剤を用いて貼り付けることもできる。
【００３５】
同様に、高度道路交通システム（ＩＴＳ）の誤動作を防止するため、金属製の道路標識や案内板に、図１に示す本発明の電磁波吸収体から、透明基材２と導電性薄膜の細線メッシュパターン３からなる反射層４を取り除いた電磁波吸収体をビス止メで固定して使用することもできる。
すなわち、この電磁波吸収体の構成は、透明な第１の固体誘電体層６ａの上には、透明基材８ａの片面に導電性薄膜のＦＳＳ素子の細線パターン９ａが形成されてなる第１の周波数選択遮蔽層１０ａが粘着剤層７ａを介して積層され、第１の周波数選択遮蔽層１０ａの上には透明な第２の固体誘電体層６ｂが粘着剤層５ｂを介して積層され、第２の固体誘電体層６ｂの上には、透明基材８ｂの片面に導電性薄膜のＦＳＳ素子の細線パターン９ｂが形成されてなる第２の周波数選択遮蔽層１０ｂが粘着剤層７ｂを介して積層されてなり、ＦＳＳ素子の細線パターン９ａ，９ｂの線幅が、１５〜８０μｍであり、第１及び第２の周波数選択遮蔽層１０ａ，１０ｂの平面に対して垂直な方向から視て第１及び第２の周波数選択遮蔽層１０ａ，１０ｂを成す細線パターン９ａ，９ｂの配列間隔が互いに略重なる位置に配設されてなり、電磁波吸収体が全体として透視性を有するものであって、金属板などの電磁波反射性能を有する物体の上に積層して用いられる。ここで、第１の固体誘電体層６ａの裏面に粘着剤層５ａが積層され、金属板などの上に粘着剤層５ａを介して貼着されるものでも良い。また、第２の周波数選択遮蔽層１０ｂの上には、上述の機能層１２が粘着剤層１１を介して積層されたものでも良い。
【００３６】
さらには、本発明の電磁波吸収体を必要なサイズに裁断し、不要電磁波の低減対策が求められている電子回路部品の内部や、電子機器の筐体の内部に挿入して用いることもできる。
【００３７】
なお、透明基材８ａ，８ｂの細線パターン９ａ，９ｂが配設されていない方の表面には、特定の商号、商標、型番などのロゴマーク及び／又は位置合わせマークであって、２つの細線パターンの重なる位置を調整するのに利用できる、図形、文字、記号、符号などの群から選択された１種類以上が、目視可能な大きさによって、縦及び横方向にそれぞれ一定の間隔で配設しても良い。これらのロゴマーク及び／又は位置合わせマークを利用することによって、２つの細線パターン９ａ，９ｂを配列間隔が略重なる位置に調整して配設することが容易となる。
【００３８】
２つの細線パターン９ａ，９ｂの重なる位置を調整するのに利用できる、図形、文字、記号、符号などの図形類を配設するには、インキや塗料などを、公知の印刷方法、インクジェットプリンタを用いて印刷したり、レーザプリンタなどを用いて刻印してもよい。また、透明な樹脂フィルムの表面にこのような図形類を印刷した小片を、透明基材８ａ，８ｂの片面の縦及び横方向にそれぞれ一定の間隔で粘着剤を用いて貼り付けてもよい。
【００３９】
ところで、従来技術では１つの周波数選択遮蔽層に形成された細線パターンのみにより、１つの所定周波数の電磁波を吸収させている。
本発明では、図１に示すように２つの周波数選択遮蔽層１０ａ，１０ｂに形成された細線パターン９ａ，９ｂが、透明な固体誘電体層６ｂの厚みを隔てて略重なるように配置して所定周波数の電磁波を遮蔽している。従来技術に比べて、本発明による方が、共振周波数の設定値における減衰量の半値幅が広くてピークが鈍くなる。即ち、広帯域の共振周波数を有するので、共振周波数に影響を及ぼすＦＳＳ素子パターンの線幅、パターン寸法の許容誤差の範囲が広くなるので、パターン形状、配列間隔を決定し易くなる。
【００４０】
図２に示す本発明の別の実施形態は、図１に示した本発明の実施形態において、さらに周波数選択遮蔽層を１層増やし、周波数選択遮蔽層が３層の構造としたものである。すなわち、この電磁波吸収体１Ａは、第１の周波数選択遮蔽層１０ａと第２の固体誘電体層６ｂとの間には、透明な固体誘電体層６ｃと透明基材８ｃの片面に導電性薄膜のＦＳＳ素子の細線パターン９ｃが形成されてなる周波数選択遮蔽層１０ｃとがこの順に粘着剤層７ｃを介して積層された積層体１３が１つ配設されてなり、第１及び第２の周波数選択遮蔽層１０ａ，１０ｂの平面に対して垂直な方向から視て前記積層体１３中の周波数選択遮蔽層１０ｃを成す細線パターン９ｃのすべてが、第１及び第２の周波数選択遮蔽層１０ａ，１０ｂを成す細線パターン９ａ，９ｂの配列間隔と略重なる位置に配設されてなり、電磁波吸収体１Ａが透視性を有するものである。
具体的には、第３の固体誘電体層６ｃは第１の周波数選択遮蔽層１０ａの上に粘着剤層５ｃを介して積層され、第３の固体誘電体層６ｃの上には、第３の周波数選択遮蔽層１０ｃが粘着剤層７ｃを介して積層され、第２の固体誘電体層６ｂは第３の周波数選択遮蔽層１０ｃの上に粘着剤層５ｂを介して積層されている。
なお、本発明においては、第１の周波数選択遮蔽層１０ａと第２の固体誘電体層６ｂとの間に積層体１３を２つ以上配設することで、周波数選択遮蔽層が４層以上の構造とすることができる。
【００４１】
例えば、室内の窓ガラスに、図２に示すような本発明に基づいた電磁波吸収体１Ａを、意匠性を損なわないように貼り合せることを想定する。この場合、電磁波の入射側となる最表面は、ハードコート層１２ａとし、電波吸収体の表面を保護するような機能をもたせるのが好ましい。
また、電磁波の入射側から反対側の最表面には、剥離性を有する剥離フィルム１７により保護された粘着剤層１６が設けられていることにより、電磁波吸収体１Ａの電磁波入射側と反対側の最表面に取り付けてある剥離フィルム１７を剥がして粘着剤層１６を剥き出し、窓ガラスに貼り付けることができる。
【００４２】
また、剥離フィルム１７と反射層４の間には、必要に応じて、赤外線反射層、紫外線吸収層などの機能層１５を１種または２種以上、設けても良い。赤外線反射層を設けることで外光に含まれる赤外線が室内に侵入するのを防止し、室温の上昇を低減することが可能となる。また、電磁波の入射側が室内側であるときに、屋外側となる反対側（図２の右側）に紫外線吸収層を設けることで、外光を通して照射される紫外線量を減らして、電磁波吸収体を構成する透明基材２，８ａ，８ｂ，８ｃなどの樹脂が経年劣化するのを抑えることができる。反射層４の透明基材２に対して機能層１５を貼着するため、この間に粘着剤層１４を介しても良い。
【００４３】
図３に示す本発明の別の実施形態は、図１に示した本発明の実施形態において、さらに第２の周波数選択遮蔽層１０ｂの上に透明な固体誘電体層６ｄが粘着剤層５ｄを介して積層することで、電磁波の入射側に、透明な固体誘電体層６ｄを１層増やし、固体誘電体層６ａ，６ｂ，６ｄが３層の構造としたものである。
【００４４】
例えば、電子機器を収納した筐体内に、図３に示すような本発明に基づいた電磁波吸収体を貼り合せることを想定する。
電磁波の入射側となる最表面は、透明な固体誘電体層６ｄを配設し、第２の周波数選択遮蔽層１０ｂに到達する電磁波の波長を、空気中の波長から固体誘電体層６ｄ中での波長（空気中に比べて短波長）に変換させることにより、ＦＳＳ素子の細線パターンの寸法を小さく設定することができる。このことにより、本発明の電磁波吸収体の製作寸法を小型化でき、設置スペースの限定される狭い筐体内への収納を容易にすることができる。
また、電磁波の入射側から反対側の最表面には、剥離性を有する剥離フィルム１７により保護された粘着剤層１６が設けられていることにより、電磁波吸収体１Ｂの電磁波入射側と反対側の最表面に取り付けてある剥離フィルム１７を剥がして粘着剤層１６を剥き出し、電子機器を収納した筐体内に貼り付けることができる。
【００４５】
図１〜３に示す、細線メッシュパターン３及びＦＳＳ素子の細線パターン９ａ，９ｂ，９ｃは、透明基材２，８ａ，８ｂ，８ｃの表面に、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかを形成して用いることができる。または写真製法により生成された現像銀層から生成する方法を用いて形成することができる。
さらに、図１〜３に示す、細線メッシュパターン３及びＦＳＳ素子の細線パターン９ａ，９ｂ，９ｃは、必要に応じて、透明基材２，８ａ，８ｂ，８ｃの表面に、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかを形成し、その上にメッキ層を積層して用いることができる。または写真製法により生成された現像銀層の上にメッキ層を積層する方法を用いて形成することができる。
【００４６】
（透明基材）
本発明に使用される誘電体からなる透明基材は、可視領域で透明性を有し、一般に全光線透過率が９０％以上のものが好ましい。具体的には、透明ガラス、樹脂シート、樹脂フィルムなどを用いることができる。中でも、フレキシブル性を有する樹脂フィルムは、取扱い性に優れることから透明基材の材質として好ましい。透明基材に使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの単層フィルム又は前記樹脂からなる複数層の複合フィルムが挙げられる。
【００４７】
（透明な固体誘電体層）
反射層４と周波数選択遮蔽層１０ａとの間または２つの周波数選択遮蔽層１０ａ，１０ｂ，１０ｃの間に配設される透明な固体誘電体層６ａ，６ｂ，６ｃは、反射層４と周波数選択遮蔽層１０ａとの距離Ｌ１、及び２つの周波数選択遮蔽層１０ａ，１０ｂ，１０ｃの間の距離Ｌ２及びＬ３を保持するために積層するものであって、上記に示された透明基材に使用される材料の中から選択して用いることができる。中でも透明ガラス、樹脂シート、樹脂フィルムの単層あるいは積層体を使用して必要とされる厚みとするのが好ましい。
【００４８】
図３に示すように、電磁波の入射側となる最表面に配設される透明な固体誘電体層６ｄは、周波数選択遮蔽層に到達する電磁波の波長を、空気中の波長から固体誘電体層中での波長（空気中に比べて短波長）に変換させるために積層するものであって、上記に示された透明基材に使用される材料の中から選択して用いることができる。
【００４９】
（ＦＳＳ素子）
透明基材８ａ，８ｂ，８ｃの一方の面には、所定周波数の電磁波を遮蔽するための周波数選択遮蔽層のＦＳＳ素子からなる細線パターン９ａ，９ｂ，９ｃが、一定間隔で規則的に２次元的に配列されている。
一般に、所定周波数の電磁波吸収用のＦＳＳ素子からなる細線パターンは、所定周波数の電磁波に共振してエネルギーの一部を熱として消耗させ、共振周波数の電磁波を減衰させるが、共振周波数の電磁波の一部は、電磁波の入射側及びその反対側に再放出されて、見かけ上は細線パターンから入射側にわずかな部分は反射し、わずかな部分は透過したような現象を示す。
図１〜３において、電磁波が左方向から入射するものとすると、周波数選択遮蔽層のＦＳＳ素子からなる細線パターン９ａ，９ｂ，９ｃは、基本的には共振する周波数の電磁波を遮蔽するものであって、共振周波数以外の電磁波は遮蔽されないで右方向に透過してしまう。
【００５０】
また、第２の周波数選択遮蔽層１０ｂの透明基材８ｂの上には、所定周波数の電磁波を遮蔽するための細線パターン９ｂが一定間隔で規則的に２次元的に配列されている。第２の周波数選択遮蔽層１０ｂの細線パターン９ｂと同様に、第１の周波数選択遮蔽層１０ａの細線パターン９ａも、所定周波数の電磁波に共振してエネルギーの一部を熱として消耗させ、共振周波数の電磁波を減衰させる素子であるが、共振した所定周波数の電磁波の一部は、電磁波の入射側及びその反対側に再放出されて、見かけ上は細線パターン９ａを反射し、わずかな部分は透過したような現象を示す。
また、細線パターン９ａ，９ｂは、基本的には共振する周波数の電磁波を遮蔽するものであって、共振周波数以外の電磁波は遮蔽されないで透過してしまう。
第１の周波数選択遮蔽層１０ａの細線パターン９ｂを透過した、所定周波数の電磁波は、反射層４により反射され位相を１８０度変えて、電磁波の入射側に戻る。
【００５１】
図１に示す本発明の透明電波吸収体のように、透明な固体誘電体層６ｂを挟んで、２つの周波数選択遮蔽層１０ａ，１０ｂを配設し、その周波数選択遮蔽層１０ａ，１０ｂの表面に配設されたＦＳＳ素子の細線パターン９ａ，９ｂが略重なるようにして透明基材８ａ，８ｂを一定間隔Ｌ２で配置すると、電磁波の吸収性能が高まる。さらに、理由は明確ではないが共振周波数が広帯域化する現象が見られた。
この現象を利用すると、実際に製造したＦＳＳ素子パターンの形状寸法、配列間隔、固体誘電体層の厚みなどにある程度の製作誤差が有っても、所定の共振周波数での電磁波吸収効果を得ることができる。
【００５２】
図１において、透明な固体誘電体層が１層の合成樹脂板からなるものとすると、誘電体である合成樹脂板の固有な誘電率から、固体誘電体層における吸収しようと意図する電磁波の周波数における波長λは、次の数式（１）で求められるように、空気中での波長に比べて短縮されることが知られている。
【００５３】
λ＝λ（ａ）／√ε    ・・・・・・  （１）
【００５４】
ここで、λ：固体誘電体層での波長［ｍｍ］であり、λ（ａ）：空気中での波長［ｍｍ］であり、ε：固体誘電体の比誘電率［−］である。
【００５５】
このため、比誘電率の高い固体誘電体層とする程、固体誘電体層における吸収しようと意図する電磁波の周波数における波長λが短くなり、ひいては固体誘電体層の厚みを薄くすることができる。例えば、透明な合成樹脂として一般的なアクリル樹脂を誘電体として用いる場合では、アクリル樹脂の比誘電率が４．０であることから、固体誘電体層での波長λは空気中の波長λ（ａ）の１／２となる。
すなわち、固体誘電体層としてアクリル樹脂を用いた場合では、一般的には空気層を介してＦＳＳ素子の配線パターンを隔離する場合に比べて、誘電体層の厚みを１／２に薄くすることができる。
【００５６】
また、本発明の電磁波吸収体によると、許容される共振周波数帯域の上限側に遮蔽しようとする周波数が来るように、透明な固体誘電体層の厚みを薄くして調整することができる。すなわち、本発明では、上記の固体誘電体層の比誘電率の効果による厚みの低減に加えて、さらに、共振周波数が広帯域化することを利用して、固体誘電体層の厚みを薄くすることができ、ひいては電磁波シールド積層体の厚みを薄くすることができる。
本発明では、固体誘電体層の厚みは、略λ／６０〜λ／５（但し、λは固体誘電体層における電磁波の遮蔽しようとする所定周波数での波長を表す。）とすることができる。固体誘電体層の厚みは、略λ／６０よりも薄いと共振周波数が広帯域化する効果が少なく、また、略λ／５よりも厚いと重量が重くなり設置作業時の取扱いに不便を生じるという不都合がある。
【００５７】
なお、ＦＳＳ素子パターンの図形寸法としては、固体誘電体層における選択遮蔽しようとする周波数での波長をλとすると、ＦＳＳ素子の細線パターンの図形形状が開放図形の場合には、図形の両端間の長さを波長λの１／２とし、環状図形の場合には、図形の全周長さを波長λに等しくなるようにする。
【００５８】
ところで、本発明の周波数選択遮蔽型の電磁波吸収体の場合、透過性の観点からＦＳＳ素子からなる細線パターンが用いられる。細線パターンに用いるＦＳＳ素子の形状、寸法、配列間隔などは、遮蔽対象の周波数に応じて最適な値にされる。
また、図１〜３に示す細線パターン９ａ，９ｂ，９ｃは、導電性薄膜からなる細線パターンであり、透明基材８ａ，８ｂ，８ｃの一方の面に対して垂直な方向から視て、各電磁波選択遮蔽層の細線パターン９ａ，９ｂ，９ｃは、配列間隔が略重なる位置に配設されている。
このため、従来技術によるＦＳＳ素子からなる細線パターンを使用した周波数選択遮蔽層が１層の場合に比べて、本発明によるＦＳＳ素子からなる細線パターンを使用した周波数選択遮蔽層が一定の間隔をおいて重なる２層または３層以上の場合の方が、共振周波数の設定値に遮蔽レベルの半値幅が広くてピークが鈍くなり、即ち、広帯域の共振周波数を有するので、共振周波数に影響を及ぼす、ＦＳＳ素子パターンの線幅、パターン寸法の許容誤差の範囲が広くなるので、パターン形状、配列間隔を決定し易くなる。
【００５９】
本発明の周波数選択遮蔽型の電磁波吸収体におけるＦＳＳ素子からなる細線パターンの導電性薄膜は、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかであることが好ましい。または写真製法により生成された現像銀層から生成する金属層であるのが好ましい。
特に減衰量を高めた電磁波吸収を行う場合には、ＦＳＳ素子の細線パターンの導電性薄膜の導電性を一層高めるため、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜、のいずれかにより目的とするＦＳＳ素子からなる細線パターンを形成しその上に金属メッキ層を形成するのが好ましい。または写真製法により目的とするＦＳＳ素子からなる細線パターンの現像銀層を生成しその上に金属メッキ層を形成するのが好ましい。
【００６０】
図５は、本発明に係る細線メッシュパターン３からなる反射層４の詳細を説明するための部分図であり、図５（ａ）は部分平面図、図５（ｂ）は図５（ａ）におけるＡ−Ａ矢視による部分断面図、図５（ｃ）は図５（ｂ）におけるＢ部の拡大図の例を示す部分断面図、図５（ｄ）は、図５（ｂ）におけるＢ部の拡大図の別の例を示す部分断面図である。
【００６１】
図５（ｃ）の例では、細線メッシュパターン３は、導電性薄膜からなる細線メッシュパターンであり、導電性薄膜は、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜のいずれかであることが好ましい。または写真製法により生成された現像銀層から生成する金属層であるのが好ましい。
図５（ｄ）の例では、細線メッシュパターン３は、導電性薄膜からなる細線メッシュパターン３の上にメッキ層１８が積層されたものであり、導電性薄膜は、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜のいずれかであることが好ましい。または写真製法により生成された現像銀層の上にメッキを積層する方法で形成されたものであることが好ましい。
【００６２】
図５（ｃ）及び（ｄ）において、導電性薄膜からなる細線メッシュパターン３またはその上にメッキ層１８が積層された細線メッシュパターンにおいて、細線の線幅は、いずれも１５〜８０μｍが好ましく、さらには１５〜５０μｍであることがより好ましい。線幅を１５μｍ以下の微細線にすると、導電性薄膜の細線パターンを導電性のペーストを用いて印刷して形成するためのスクリーン印刷の原版や、導電性薄膜の細線パターンをリフトオフ法及び写真製法で形成するための露光マスクの製造コストが著しく上昇するので好ましくない。逆に線幅を太くして８０μｍ以上にすると、導電性は高くなるが透視性は低下するので好ましくない。
【００６３】
また、細線メッシュパターン３の厚みは、所望とする特性により任意に変えることができるが、好ましくは０．０５〜１５μｍの範囲であり、より好ましくは０．０５〜１０μｍの範囲である。導電性薄膜の細線メッシュパターン３の膜厚が薄いと電磁波反射性能が低くなり過ぎてしまい、又、細線メッシュパターン３の膜厚が厚いとコスト高の要因となってしまう。
【００６４】
図６は、本発明に係るＦＳＳ素子の細線パターンからなる周波数選択遮蔽層の詳細を説明するための部分図であり、図６（ａ）は部分平面図、図６（ｂ）は図６（ａ）におけるＣ−Ｃ矢視による部分断面図、図６（ｃ）は図６（ｂ）におけるＤ部の拡大図の例を示す部分断面図、図６（ｄ）は図６（ｂ）におけるＤ部の拡大図の別の例を示す部分断面図である。図６では、図１〜３における透明基材８ａ，８ｂ，８ｃ、ＦＳＳ素子の細線パターン９ａ，９ｂ，９ｃ、周波数選択遮蔽層１０ａ，１０ｂ，１０ｃの符号を区別せずに、透明基材８、ＦＳＳ素子の細線パターン９、周波数選択遮蔽層１０という共通の符号を用いて説明する。
【００６５】
図６（ｃ）の例では、細線パターン９は、導電性薄膜からなる細線パターンであり、導電性薄膜は、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜のいずれかであることが好ましい。または写真製法により生成された現像銀層から生成する金属層が好ましい。
図６（ｄ）の例では、細線パターン９は、導電性薄膜からなる細線パターン９の上にメッキ層１９が積層されたものであり、導電性薄膜は、金属粒子、カーボンナノ粒子もしくはカーボンファイバーの中から選択された１種以上を含有する導電性ペーストを印刷して形成した導電性薄膜、無電解メッキ触媒を含有するペーストを印刷して形成した導電性薄膜、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜、金属箔をフォトリソ法によりエッチングして形成した導電性薄膜のいずれかで形成されたものであることが好ましい。または写真製法により生成された現像銀層の上にメッキを積層する方法で形成されたものであることが好ましい。
【００６６】
図６（ｃ）及び（ｄ）において、導電性薄膜からなる細線パターン９またはその上にメッキ層１９が積層された細線パターンにおいて、細線の線幅は、いずれも１５〜８０μｍが好ましく、さらには１５〜５０μｍであることがより好ましい。線幅を１５μｍ以下の微細線にすると、導電性薄膜の細線パターンを導電性のペーストを用いて印刷して形成するためのスクリーン印刷の原版や、導電性薄膜の細線パターンをリフトオフ法及び写真製法で形成するための露光マスクの製造コストが著しく上昇するので好ましくない。逆に線幅を太くして８０μｍ以上にすると、導電性は高くなるが透視性は低下するので好ましくない。
【００６７】
また、導電性薄膜の細線パターン９の厚みは、所望とする特性により任意に変えることができるが、好ましくは０．０５〜１５μｍの範囲であり、より好ましくは０．０５〜１０μｍの範囲である。導電性薄膜の細線パターン９の膜厚が薄いと電磁波吸収性能が低くなり過ぎてしまい、又、細線パターン９の膜厚が厚いとコスト高の要因となってしまう。
【００６８】
本発明の周波数選択遮蔽型の電磁波吸収体には、図７に示すような形状例をしたＦＳＳ素子の細線パターンが用いられる。
図７に示すＦＳＳ素子のうち、より好ましい形状は、図７の（ｂ）、（ｃ）に示すような末端を有する線分の組み合わせからなる開放図形、図７の（ｆ）、（ｇ）に示すような末端を有しない閉じた図形（環状図形）などであり、その他には、図７（ｄ）に示すような開放図形と閉じた図形の組み合わせ、図７（ｈ）に示すような大小２種類の閉じた図形の組み合わせなどがある。ＦＳＳ素子の寸法は、末端を有する線分の組み合わせからなる開放図形の場合、線分の中心からの長さが遮蔽する電磁波の波長の約１／４である。また、末端を有しない閉じた図形（環状図形）の場合、周囲の長さが遮蔽する電磁波の波長と同程度とされる。
【００６９】
図７（ａ）に示すＦＳＳ素子は、導電性薄膜や金属層の細線により輪郭を形成した正方形（正方形ループ型）を４つ集合したものである。
図７（ｂ）に示すＦＳＳ素子は、導電性薄膜や金属層の細線により逆Ｙ字形（トリポール型）を形成したものである。この形状の素子によれば、三辺のそれぞれがダイポールアンテナとして機能し、どのような電磁波の傾きに対しても電磁波シールドを持たせることができる。
図７（ｃ）に示すＦＳＳ素子は、導電性薄膜や金属層の細線により十字形（クロスダイポール型）を形成したものである。これにより、水平方向および垂直方向のいずれに対しても電磁波シールドを持たせることができる。
図７（ｄ）に示すＦＳＳ素子は、導電性薄膜や金属層の細線により三角形の輪郭とその内部のＹ字形を形成したものであり、三角形の素子と逆Ｙ字形の素子とのそれぞれで異なる波長の電磁波を遮蔽することができる。
【００７０】
図７（ｅ）に示すＦＳＳ素子は、導電性薄膜や金属層の細線により正方形の輪郭を二重に形成したものである。
図７（ｆ）に示すＦＳＳ素子は、導電性薄膜や金属層の細線により逆Ｙ字形の輪郭を環状に形成したものである。
図７（ｇ）に示すＦＳＳ素子は、導電性薄膜や金属層の細線により十字形の輪郭を環状に形成したものである。
図７（ｈ）に示すＦＳＳ素子は、導電性薄膜や金属層の細線により十字形の輪郭とＸ字形の輪郭を環状に形成し、組み合わせたものである。
【００７１】
図７（ｉ）に示すＦＳＳ素子は、導電性薄膜や金属層の細線によりＨ字形の輪郭を形成し、縦向きのＨ字形と横向きのＨ字形とを交互に配列して組み合わせたものである。
図７（ｊ）に示すＦＳＳ素子は、導電性薄膜や金属層の細線により三角形の輪郭を形成したものであり、水平方向には正位置の三角形と逆位置の三角形とを交互に配列するとともに、垂直方向には正位置および逆位置の同じものを、それぞれ列を成して配列したものである。これにより、ＦＳＳ素子の設置密度を高くすることができ、電磁波シールド効果を高めることができる。
図７（ｋ）に示すＦＳＳ素子は、導電性薄膜や金属層の細線によりＶ字形の輪郭を形成し、正位置のＶ字形と逆位置のＶ字形とを交互に配列したものである。
【００７２】
この他、図示は省略するが、円形リング型やエルサレムクロス型、あるいは所望の基本形状に対して自己相似なフラクタル形状なども、本発明に適用することが可能なＦＳＳ素子形状として例示することができる。また、異なる２種類以上の形状、寸法が異なるＦＳＳ素子を組み合わせて用いることにより、２種類以上の周波数の電磁波を選択して遮蔽することが可能な電磁波シールド積層体を構成することも可能である。
【００７３】
本発明では、ＦＳＳ素子の細線パターンである導電性薄膜の作製方法として、導電性ペーストを印刷することにより生成する方法、無電解メッキ触媒を含有するペーストを印刷する方法、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法、金属または金属酸化物のスパッタまたは真空蒸着により製膜された薄膜をフォトリソ法によりエッチングして形成する方法、金属箔をフォトリソ法によりエッチングして形成する方法、さらには、これらの方法で形成した導電性薄膜の上にめっきする方法、写真製法により生成された現像銀層から生成する方法、写真製法により生成された現像銀層とその上に積層された金属メッキ層とから生成する方法などを用いることができるが、以下にそれぞれの方法による導電性薄膜の細線パターンの作製方法と、併せて無電解メッキの方法を順に説明する。
【００７４】
（印刷による導電性薄膜の生成）
本発明に用いる導電性ペーストは、導電性薄膜からなる細線メッシュパターン及びＦＳＳ素子の細線パターンとなるものであるから、通常は金属粉末、カーボンナノ粒子もしくはカーボンファイバーの中から選択された１種以上をバインダーとなる樹脂成分に混ぜ込んだ導電性ペーストが用いられる。前記の金属粉末としては、銅、銀、ニッケル、アルミニウム等の金属粉が用いられるが、導電性、価格の点から銅または銀の微粉末を用いるのが好ましい。
印刷した細線メッシュパターン及びＦＳＳ素子の細線パターンに含まれる金属粉末に起因する金属光沢を消して外光の反射を抑え、窓ガラスに貼り付けた場合に視認性を高めるために、導電性ペーストの中にカーボンブラックなどの黒色顔料を混ぜ込むのが好ましい。黒色顔料は、導電性ペーストの中に０．１〜１０重量％で含有させるのが好ましい。
印刷する細線メッシュパターン及びＦＳＳ素子の細線パターンの線幅は１５〜８０ｍｍ程度であることから、導電性ペーストに用いる金属粉末は、特別な超微粒子である必要性はなく、金属粉末の粒子径は０．１〜５μｍであればよい。
【００７５】
導電性ペーストに用いられる樹脂成分としては、好ましくは、ポリエステル樹脂、（メタ）アクリル樹脂、ポリエチレン樹脂、ポリスチレン樹脂、ポリアミド樹脂などの熱可塑性樹脂が用いられる。また、エポキシ樹脂、アミノ樹脂、ポリイミド樹脂、（メタ）アクリル樹脂などの熱硬化型であってもよい。
導電性ペーストは、これらの樹脂成分に金属粉末、カーボンナノ粒子もしくはカーボンファイバーの中から選択された１種以上及び黒色顔料を混ぜ込んだ後にアルコールやエーテルなどの有機溶剤を加えて粘度調整を行なう。
【００７６】
図１〜３の透明基材２及び透明基材８ａ，８ｂ，８ｃの片面に、導電性ペーストを用いて細線メッシュパターン３及びＦＳＳ素子の細線パターン９ａ，９ｂ，９ｃを印刷し、溶剤を乾燥除去して、細線メッシュパターン及び細線パターンを硬化させる。
導電性ペーストを塗布して細線メッシュパターン及びＦＳＳ素子の細線パターンを形成する方法は特に制限されないが、簡便さからスクリーン印刷、グラビヤ印刷、インクジェット方式などの方法で印刷するのが好ましい。
【００７７】
無電解メッキ触媒を含有するペーストを印刷する場合は、塩化パラジウムなどの公知の無電解メッキ触媒を含有するペーストを用いて、導電性ペーストと同様の方法で印刷することができる。
本発明に用いる無電解メッキ触媒を含有するペーストは、細線パターンを印刷し、硬化させた後に無電解メッキ及び／又は電解メッキ加工を施すことから、通常は金属粉末をバインダーとなる樹脂成分に混ぜ込んだ導電性ペーストが用いられる。導電性ペーストの中に無電解メッキの触媒核を含有させて細線パターンを印刷する場合は、電解メッキ加工に先立って、無電解メッキ加工を施すことにより、電解メッキ加工を容易に行なえるようになる。
前記の金属粉末としては、銅、銀、ニッケル、アルミニウム等の金属粉が用いられるが、導電性、価格の点から銅または銀の微粉末を用いるのが好ましい。
【００７８】
（写真製法による現像銀層からの金属薄膜層の生成）
現像銀層を生成するための写真製法に基づく露光現像法には、（ａ）露光マスクに覆われていなくて露光された部分に現像銀が発現する、即ち、露光マスクと反対の形に現像銀が表れるいわゆるネガ型の露光現像方法と、（ｂ）露光マスクに覆われて露光されなかった部分には現像銀が発現する、即ち、露光マスクと同じ形に現像銀が表れるいわゆるポジ型の露光現像方法の２通りがある。
本発明には、上記の２つの写真製法である（ａ）ネガ型の露光・現像方法と、（ｂ）ポジ型の露光・現像方法のいずれでも適用できる。
【００７９】
（写真製法）
以下、ポジ型の露光・現像方法（ＤＴＲ法）による現像銀メッシュパターンの作製方法について説明する。ＤＴＲ法の場合、透明基材表面には、予め物理現像核層が設けられていることが好ましい。物理現像核としては、重金属あるいはその硫化物からなる微粒子（粒子サイズは１〜数十ｎｍ程度）が用いられる。例えば、金、銀等のコロイド、パラジウム、亜鉛等の水溶性塩と硫化物を混合した金属硫化物等が挙げられる。これらの物理現像核の微粒子層は、真空蒸着法、カソードスパッタリング法、コーティング法等によって透明基材上に設けることができる。生産効率の面からコーティング法が好ましく用いられる。物理現像核層における物理現像核の含有量は、固形分で１平方メートル当たり０．１〜１０ｍｇ程度が適当である。
【００８０】
図１〜３の透明基材２及び透明基材８ａ，８ｂ，８ｃには、塩化ビニリデンやポリウレタン等のポリマーラテックス層の接着層を設けることができ、また接着層と物理現像核層との間にはゼラチン等の親水性バインダーからなる中間層を設けることもできる。
物理現像核層は、親水性バインダーを含有するのが好ましい。親水性バインダー量は物理現像核に対して１０〜３００質量％程度が好ましい。親水性バインダーとしては、ゼラチン、アラビアゴム、セルロース、アルブミン、カゼイン、アルギン酸ナトリウム、各種デンプン、ポリビニルアルコール、ポリビニルピロリドン、ポリアクリルアミド、アクリルアミドとビニルイミダゾールの共重合体等を用いることができる。物理現像核層には親水性バインダーの架橋剤を含有することもできる。
【００８１】
物理現像核層や前記中間層等の塗布には、例えばディップコーティング、スライドコーティング、カーテンコーティング、バーコーティング、エアーナイフコーティング、ロールコーティング、グラビアコーティング、スプレーコーティングなどの塗布方式で塗布することができる。本発明において物理現像核層は、上記したコーティング法によって、通常連続した均一な層として設けることが好ましい。
物理現像核層に金属銀を析出させるためのハロゲン化銀の供給は、基材上に物理現像核層とハロゲン化銀乳剤層をこの順に一体的に設ける方法、あるいは別の紙やプラスチック樹脂フィルム等の基材上に設けられたハロゲン化銀乳剤層から可溶性銀錯塩を供給する方法がある。コスト及び生産効率の面からは前者の物理現像核層とハロゲン化銀乳剤層を一体的に設けるのが好ましい。
【００８２】
前記ハロゲン化銀乳剤は、ハロゲン化銀写真感光材料の一般的なハロゲン化銀乳剤の製造方法に従って製造することができる。ハロゲン化銀乳剤は、通常、硝酸銀水溶液、塩化ナトリウムや臭化ナトリウムのハロゲン水溶液をゼラチンの存在下で混合熟成することによって作られる。
前記ハロゲン化銀乳剤層のハロゲン化銀組成は、塩化銀を８０モル％以上含有するのが好ましく、特に９０モル％以上が塩化銀であることが好ましい。塩化銀含有率を高くすることによって形成された物理現像銀の導電性が向上する。
前記ハロゲン化銀乳剤層は、各種の光源に対して感光性を有している。本発明において物理現像銀によりＦＳＳ素子のパターンを形成する場合、ハロゲン化銀乳剤層の露光方法として、前記ＦＳＳ素子パターンの透過原稿とハロゲン化銀乳剤層を密着して露光する方法、あるいは各種レーザー光を用いて走査露光する方法等がある。前者の密着露光は、ハロゲン化銀の感光性は比較的低くても可能であるが、レーザー光を用いた走査露光の場合は比較的高い感光性が要求される。従って、後者の露光方法を用いる場合は、ハロゲン化銀の感光性を高めるために、ハロゲン化銀は化学増感あるいは増感色素による分光増感を施してもよい。
【００８３】
化学増感としては、金化合物や銀化合物を用いた金属増感、硫黄化合物を用いた硫黄増感、あるいはこれらの併用が挙げられる。好ましくは、金化合物と硫黄化合物を併用した金−硫黄増感である。上記したレーザー光で露光する方法においては、４５０ｎｍ以下の発振波長の持つレーザー光、例えば４００〜４３０ｎｍに発振波長を有する青色半導体レーザー（バイオレットレーザーダイオードともいう）を用いることによって、明室下（明るいイエロー蛍光灯下）でも取り扱いが可能となる。
物理現像核層が設けられる基材上の任意の位置、たとえば接着層、中間層、物理現像核層あるいはハロゲン化銀乳剤層、保護層、または支持体を挟んで設けられる裏塗り層にハレーションないしイラジエーション防止用の染料もしくは顔料を含有させてもよい。
物理現像核層の上に直接にあるいは中間層を介してハロゲン化銀乳剤層が塗設された感光材料を用いて現像銀を生成する場合は、ＦＳＳ素子パターンの透過原稿と上記感光材料を密着して露光、あるいは、ＦＳＳ素子パターンのデジタル画像を各種レーザー光の出力機で上記感光材料に走査露光した後、可溶性銀錯塩形成剤と還元剤の存在下でアルカリ液中で処理することにより銀錯塩拡散転写現像（ＤＴＲ現像）が起こり、未露光部のハロゲン化銀が溶解されて銀錯塩となり、物理現像核上で還元されて金属銀が析出してＦＳＳ素子パターンの物理現像銀薄膜を得ることができる。露光された部分はハロゲン化銀乳剤層中で化学現像されて黒化銀となる。現像後、ハロゲン化銀乳剤層及び中間層、あるいは必要に応じて設けられた保護層は水洗除去されて、ＦＳＳ素子パターンの物理現像銀薄膜が表面に露出する。
【００８４】
ＤＴＲ現像後、物理現像核層の上に設けられたハロゲン化銀乳剤層等の除去方法は、水洗除去あるいは剥離紙等に転写剥離する方法がある。水洗除去は、スクラビングローラ等を用いて温水シャワーを噴射しながら除去する方法や温水をノズル等でジェット噴射しながら水の勢いで除去する方法がある。
一方、物理現像核層が塗布された基材とは別の基材上に設けたハロゲン化銀乳剤層から可溶性銀錯塩を供給する場合、前述と同様にハロゲン化銀乳剤層に露光を与えた後、物理現像核層が塗布された基材と、ハロゲン化銀乳剤層が塗布された別の感光材料とを、可溶性銀錯塩形成剤と還元剤の存在下でアルカリ液中で重ね合わせて密着し、アルカリ液中から取り出した後、数十秒〜数分間経過した後に、両者を剥がすことによって、物理現像核上に析出したＦＳＳ素子パターンの物理現像銀薄膜が得られる。
【００８５】
次に、銀錯塩拡散転写現像のために必要な可溶性銀錯塩形成剤、還元剤、及びアルカリ液について説明する。可溶性銀錯塩形成剤は、ハロゲン化銀を溶解し可溶性の銀錯塩を形成させる化合物であり、還元剤はこの可溶性銀錯塩を還元して物理現像核上に金属銀を析出させるための化合物であり、これらの作用はアルカリ液中で行われる。
本発明に用いられる可溶性銀錯塩形成剤としては、チオ硫酸ナトリウム、チオ硫酸アンモニウムのようなチオ硫酸塩、チオシアン酸ナトリウム、チオシアン酸アンモニウムのようなチオシアン酸塩、アルカノールアミン、亜硫酸ナトリウム、亜硫酸水素カリウムのような亜硫酸塩、Ｔ．Ｈ．ジェームス編のザ・セオリー・オブ・ザ・フォトグラフィック・プロセス４版の４７４〜４７５項（１９７７年）に記載されている化合物等が挙げられる。
前記還元剤としては、写真現像の分野で公知の現像主薬を用いることができる。例えば、ハイドロキノン、カテコール、ピロガロール、メチルハイドロキノン、クロルハイドロキノン等のポリヒドロキシベンゼン類、１−フェニル−４，４−ジメチル−３−ピラゾリドン、１−フェニル−３−ピラゾリドン、１−フェニル−４−メチル−４−ヒドロキシメチル−３−ピラゾリドン等の３−ピラゾリドン類、パラメチルアミノフェノール、パラアミノフェノール、パラヒドロキシフェニルグリシン、パラフェニレンジアミン等が挙げられる。
【００８６】
上記した可溶性銀錯塩形成剤及び還元剤は、物理現像核層と一緒に基材に塗布してもよいし、ハロゲン化銀乳剤層中に添加してもよいし、またはアルカリ液中に含有させてもよく、更に複数の位置に含有してもよいが、少なくともアルカリ液中に含有させるのが好ましい。
アルカリ液中への可溶性銀錯塩形成剤の含有量は、現像液１リットル当たり、０．１〜５モルの範囲で用いるのが適当であり、還元剤は現像液１リットル当たり０．０５〜１モルの範囲で用いるのが適当である。
アルカリ液のｐＨは１０以上が好ましく、更に１１〜１４の範囲が好ましい。銀錯塩拡散転写現像を行うためのアルカリ液の適用は、浸漬方式であっても塗布方式であってもよい。浸漬方式は、例えば、タンクに大量に貯流されたアルカリ液中に、物理現像核層及びハロゲン化銀乳剤層が設けられた基材を浸漬しながら搬送するものであり、塗布方式は、例えばハロゲン化銀乳剤層上にアルカリ液を１平方メートル当たり４０〜１２０ｍｌ程度塗布するものである。
【００８７】
透視性（目視されないこと）を確保するため、金属薄膜層からなる細線により細線メッシュパターン及びＦＳＳ素子の細線パターンを構成する。細線メッシュパターン及びＦＳＳ素子からなる細線パターンの金属薄膜層の線幅は、１５〜８０μｍが好ましく、さらには１５〜５０μｍであることがより好ましい。細線パターンの金属薄膜層の厚みは、所望とする特性により任意に変えることができるが、好ましくは０．０５〜１５μｍの範囲であり、より好ましくは０．０５〜１０μｍの範囲である。
前述したように、本発明の周波数選択遮蔽型の電磁波吸収体において、細線メッシュパターン及びＦＳＳ素子からなる細線パターンの線幅を細くして１５μｍ以下にすると、透視性（目視されないこと）は上がるが導電性（及び遮蔽する波長の電磁波のシールド性）は低下し、逆に線幅を大きくして８０μｍ以上にすると、透視性は低下するが導電性は高くなる。また、線幅を１５μｍ以下の微細線にすると、金属層の細線パターンを写真製法で形成するための露光マスクの製造コストが著しく上昇するので好ましくない。
【００８８】
本発明に係る透明基材上に形成された任意の細線パターンの物理現像による現像銀層は、膜厚みが極めて薄いが導電性が高いので、細線化することが可能であり周波数選択遮蔽型の電磁波吸収体の透視性を高くすることができる。
また、この物理現像による現像銀層自身は、現像処理後に得られた現像銀層を形成する金属銀粒子が極めて小さく、かつ、現像銀層中に存在する親水性バインダー量が極めて少ないことにより、現像銀層を形成する金属銀粒子が最密充填状態に近い状態で現像銀層が形成されて通電性を有しているため、銅やニッケルなどの金属による鍍金（メッキ）を施すことが可能であり、必要に応じて、現像銀層の上に金属メッキ層を積層することができる。
【００８９】
（蒸着による導電性薄膜の生成）
本発明で使用される金属または金属酸化物の蒸着層からなる導電性薄膜の細線メッシュパターンは、フォトレジストパターンまたは溶剤溶解性の印刷材料を印刷したパターンのいずれかを遮蔽マスクとして用いて金属または金属酸化物のスパッタまたは真空蒸着を行った後に遮蔽マスクを除去して行なう、剥離（リフトオフ）法により形成した導電性薄膜、金属または金属酸化物のスパッタまたは真空蒸着により製膜された薄膜をフォトリソ法によりエッチングして形成した導電性薄膜のいずれかを用いることができる。
その中でも、簡便さの点から剥離（リフトオフ）法を用いて形成されるのが好ましい。剥離（リフトオフ）法では、フォトレジストパターンまたは溶剤溶解性の印刷材料を印刷したパターンのいずれかを遮蔽マスクとして用いて真空蒸着を行った後に遮蔽マスクを除去して、細線メッシュパターンの導電性薄膜が形成される。
【００９０】
フォトレジストパターンを遮蔽マスクとして用いて行なう、剥離（リフトオフ）法による細線メッシュパターンの形成方法は、次による。
まず、基材上にレジストを塗布した後、熱処理（プリベーク）を行い、レジストから溶媒を除去する。次に、フォトマスクを用いてレジストに所望のパターンを露光した後、レジストパターンを現像して遮蔽マスクとなるレジストパターンを形成する。次に、基材とレジストパターンからなる遮蔽マスクの上に、全面に渡って蒸着膜を形成した後、レジスト剥離剤を用いて遮蔽マスクとその上に乗っている蒸着膜とを同時に除去し、基材の上に残された蒸着膜からなる細線メッシュパターンの導電性薄膜を得る。
【００９１】
溶剤溶解性の印刷材料を印刷したパターンを遮蔽マスクとして用いて行なう、剥離（リフトオフ）法による細線メッシュパターンの形成方法は、次による。
まず、基材上に溶剤溶解性の樹脂を主成分とする印刷材料で遮蔽マスクとなる部分を印刷する。次に、基材の上と印刷材料からなる遮蔽マスクの上に、全面に渡って蒸着膜を形成した後、溶剤を用いて遮蔽マスクとその上に乗っている蒸着膜とを同時に除去して、基材の上に残された蒸着膜からなる細線メッシュパターンの導電性薄膜を得る。
【００９２】
（金属メッキ層）
ＦＳＳ素子からなる細線パターンの金属薄膜層である現像銀層の上に金属メッキ層を積層するときに用いるメッキ法は、無電解メッキ法による。ＦＳＳ素子からなる細線パターンの基礎部分である現像銀層には導電性があるが、現像銀層からなるＦＳＳ素子パターンは、個々に独立して配置されていて、隣接するＦＳＳ素子パターン同士は電気的に絶縁している。したがって、多数のＦＳＳ素子のパターンを同時に一括して電解メッキすることができず、無電解メッキ法を適用してメッキせざるを得ない。
一方、細線メッシュパターンの金属薄膜層である現像銀層の上に金属メッキ層を積層するときに用いるメッキ法は、電解メッキ法によるのが好ましい。細線メッシュパターンの基礎部分である現像銀層には導電性があるが、現像銀層からなるＦＳＳ素子パターンは、２次元の格子状に連結して配置されている。したがって、多数のＦＳＳ素子のパターンを同時に一括して電解メッキすることができる。
本発明において、金属メッキ法は公知の方法で行うことができるが、例えば無電解メッキ法は、銅、ニッケル、銀、金、スズ、はんだ、あるいは銅／ニッケルの多層あるいは複合系などの従来公知の方法を使用でき、これらについては、「無電解めっき  基礎と応用；日刊工業新聞社、１９９４年５月３０日初版」等の文献を参照することができる。
【００９３】
メッキが容易で、かつメッキ層の導電性が優れ、さらに厚膜にメッキでき、低コストであるなどの理由により、メッキに用いる金属としては、銅（Ｃｕ）および／またはニッケル（Ｎｉ）が好ましい。金属メッキ層は、メッキを複数回行うことにより、同種の金属または異種の金属を複数層積層することも好ましい。例えば、現像銀層の上に第１のメッキ層、さらにその上に第２のメッキ層を積層する場合に、一方のメッキ層が無電解ニッケルメッキ層であり、他方のメッキ層が無電解銅メッキ層である組み合わせが好ましい。
メッキに使用するメッキ槽の型式は、竪型、横型のいずれであっても構わないが、所定のメッキ滞留時間を確保できるように長さを決定する。
【００９４】
（金属箔のエッチングによる金属メッシュパターン）
本発明の周波数選択型の電磁波シールド材は、前述のとおり、導電性薄膜の細線メッシュパターン、または導電性薄膜の細線メッシュパターンの上にメッキ層を積層した金属メッシュパターンが用いられるが、透明基材に金属箔を接着剤により貼り合せた後、公知技術であるフォトリソ法によりエッチングして形成した、金属メッシュパターンを使用することもできる。導電性の金属箔であれば、材質は特に制限されなくて、銅、アルミ、錫などの箔を使用することができる。その中でも、価格が安価であり、エッチング処理の腐食速度が速い点から、銅箔が好適に使用される。
【００９５】
銅箔は、電解銅箔または圧延銅箔のいずれも用いることができる。本発明に使用できる、一般的な銅箔の厚みは６〜１５μｍ程度である。厚みが６μｍよりも薄い銅箔は、特殊な製品であって高価であることから、安価な電磁波シールド材の部材には、採用することが困難である。また、厚みが１５μｍを超える場合は、エッチングの処理費用および廃液の処理費用が嵩むことから好ましくない。
銅箔がエッチングされた箇所に露出される透明基材の表面は、銅箔の表面が有する凸凹が接着剤層に転写されていて、接着剤層の凸凹表面が露出するため透過光が散乱されることから光線透過率が低下してしまう問題を有する。この問題を解決するには、金属メッシュの凸凹面を、透明な樹脂や粘着剤で埋め、加圧しながら高温に保持して行なう透明化処理を施す必要がある。
また、銅箔を用いた場合は、金属素材の光沢色である茶色を目立たなくするために、表面を黒化処理するのが好ましい。
【００９６】
（黒化処理）
前記金属メッキ層の表面に黒化処理を施すことにより、反射率を低下させるための黒化層を形成してもよい。黒化層は、光を反射しにくい暗色の層であればよく、真黒だけでなく、例えば黒っぽい茶色や黒っぽい緑色等でもよい。黒化層の形成により、金属細線が一層目立ちにくくなり、例えば、窓ガラス等に電磁波シールド積層体を貼り付けて用いる場合に透明基材を通して向こう側が見やすくなるため、好ましい。
黒化層は、黒色インクの塗布によるインキ処理、ルテニウムやニッケル、スズなどの表面が黒色を呈する金属のメッキによる黒化メッキ処理、金属細線の化成処理（酸化処理等）などにより形成することができる。このうち化成処理では、金属層の表面に金属酸化物の薄膜が形成されることにより、黒色を呈するようになる。
【００９７】
（露光装置）
上記のハロゲン化銀乳剤層を露光する露光装置としては、枚葉式の露光マスク（フォトマスク）を用いる枚葉処理方式の露光装置と、連続したパターンが形成できる連続露光装置とがある。枚葉処理方式の露光装置は、所定のマスクパターンが形成された枚葉式の露光マスク（フォトマスク）を用いて、基材を間欠送りで露光装置に送り、装置内を真空排気して露光マスクと基材とを密着させて隙間を無くしてから、例えば紫外線で露光する。枚葉処理方式の露光装置では、真空排気、露光、大気開放を間欠的に行うので、連続的な生産ができず、処理速度は遅くなる。
これに対して、基材を連続的に露光できる連続露光装置を用いると、枚葉処理方式の露光装置に比較して処理速度が速く、連続的な生産が可能になるという長所がある。
連続露光装置の一例としては、写真製法における露光に用いられる光を透過する材質からなる円筒ドラムと、円筒ドラムの外周壁に設けられたＦＳＳ素子に対応したパターンが形成された露光マスクフィルムと、円筒ドラムの内部に配設された露光用光源とを備え、円筒ドラムの内側の光源から出射した光によって円筒ドラムに巻き付けられた基材を露光する装置である。
【００９８】
（粘着剤層）
本発明の電磁波吸収体においては、反射層４、透明な固体誘電体層６ａ，６ｂ，６ｃ，６ｄ、周波数選択遮蔽層１０ａ，１０ｂ，１０ｃ、機能層１２，１５、剥離フィルム１７を積層するため、粘着剤層５ａ，５ｂ，５ｃ，５ｄ，７ａ，７ｂ，７ｃ，１１，１４，１６が設けられている。
【００９９】
使用される粘着剤層は透明であるものが好ましい。具体的には粘着剤層の全光線透過率が７０％以上であることが好ましく、８０％以上がより好ましい。
粘着剤層を構成する粘着剤としては、例えば、ゴム系粘着剤、アクリル系粘着剤、シリコーン系粘着剤等いずれのものでもよいが、中でもアクリル系粘着剤が特に好ましい。これにより、透明性に優れ、粘着剤層の耐候性を良好に維持することができる。
このような粘着剤成分の１つとして挙げられるアクリル系粘着剤としては、粘着性を与える低Ｔｇの主モノマー、接着性や凝集力を与える高Ｔｇのコモノマー、架橋や接着性改良のための官能基含有モノマー（モノエチレン性不飽和モノマー）等から成るものが用いられる。
【０１００】
主モノマーとしては、例えば、アクリル酸エチル、アクリル酸ブチル、アクリル酸アミル、アクリル酸２−エチルヘキシル、アクリル酸オクチル、アクリル酸シクロヘキシル、アクリル酸ベンジル等のアクリル酸アルキルエステルや、メタクリル酸ブチル、メタクリル酸２−エチルヘキシル、メタクリル酸シクロヘキシル、メタクリル酸ベンジル等のメタクリル酸アルキルエステルが挙げられ、これらのものを１種または２種以上を混合して用いることができる。
コモノマーとしては、例えば、アクリル酸メチル、メタクリル酸メチル、メタクリル酸エチル、酢酸ビニル、プロピオン酸ビニル、ビニルエーテル、スチレン、アクリロニトリル、メタクリロニトリル等のビニル基含有化合物が挙げられる。
官能基含有モノマーとしては、例えば、アクリル酸、メタクリル酸、クロトン酸、マレイン酸、フマル酸、イタコン酸等のカルボキシル基含有モノマー、２−ヒドロキシエチル（メタ）アクリレ−ト、２−ヒドロキシプロピル（メタ）アクリレ−ト、４−ヒドロキシブチル（メタ）アクリレ−ト、Ｎ−メチロールアクリルアミド、アリルアルコール等のヒドロキシル基含有モノマー、ジメチルアミノエチル（メタ）アクリレート、ジエチルアミノエチル（メタ）アクリレート、ジメチルアミノプロピル（メタ）アクリレート等の三級アミノ基含有モノマー、アクリルアミド、メタクリルアミド等のアミド基含有モノマー、Ｎ−メチル（メタ）アクリルアミド、Ｎ−エチル（メタ）アクリルアミド、Ｎ−メトキシメチル（メタ）アクリルアミド、Ｎ−エトキシメチル（メタ）アクリルアミド、Ｎ−ｔ−ブチルアクリルアミド、Ｎ−オクチルアクリルアミド等のＮ−置換アミド基含有モノマー、グリシジルメタクリレート等のエポキシ基含有モノマーが挙げられる。
【０１０１】
このような材料を用いることにより、粘着性や凝集性、耐久性に優れ、また、モノマーの種類や組合せの選択により用途に応じた任意の品質、特性を得ることができる。
粘着剤成分の重量平均分子量は、３０万〜３００万が好ましく、５０万〜２００万がより好ましい。粘着剤成分の分子量が小さ過ぎると、粘着剤の粘着力や凝集力が劣り、耐ブリスター性が十分に得られず、分子量が大き過ぎると粘着剤が硬くなり、粘着性が不十分となって貼着の作業性が悪くなる。
また、粘着剤成分のガラス転移点（Ｔｇ）は、−２０℃以下であるのが好ましい。ガラス転移点が−２０℃を超える場合、使用温度によっては粘着剤が硬くなり、粘着性を維持できなくなることがある。
以上のような粘着剤は、架橋型、非架橋型のいずれのものも使用できる。架橋型の場合、エポキシ系化合物、イソシアナート系化合物、金属キレート化合物、金属アルコキシド、金属塩、アミン化合物、ヒドラジン化合物、アルデヒド系化合物等の各種架橋剤を用いる方法等が挙げられ、これらは、それぞれの有する官能基により適宜選択される。
粘着剤層に含まれる硬化性成分は、特に限定されないがエポキシ樹脂、フェノール樹脂、メラミン樹脂、ポリエステル樹脂等の熱硬化性を有するもの、または後述する放射線硬化性を有するもの等が挙げられるが、特に放射線硬化性を有するものが好ましい。これにより、硬化性成分を常温や低温下で、かつ非常に短時間で硬化を進行させることができ取扱性に優れる。
【０１０２】
ここでいう、放射線硬化性とは、例えば、紫外線、レーザー光線、α線、β線、γ線、Ｘ線、電子線の照射により分子鎖の成長や架橋反応が誘起され、硬化性成分が硬化する性質のことを意味する。
このような放射線硬化性成分としては、特に限定されないが、例えばアクリル系モノマーまたはオリゴマーを有するものが好ましい。これにより耐候性の優れた粘着剤層を形成することができる。
このような放射線硬化性のアクリル系モノマーまたは／およびオリゴマーとしては、例えば、ヘキサンジオールジ（メタ）アクリレート、エチレングリコールジ（メタ）アクリレート、プロピレングリコールジ（メタ）アクリレート、ペンタエリスリトールトリ（メタ）アクリレート、トリメチロールプロパントリ（メタ）アクリレート、ジペンタエリスリトールヘキサ（メタ）アクリレート、ウレタンアクリレート、エポキシアクリレート、ポリエステルアクリレート等が挙げられ、これらを１種または２種以上を混合して用いてもよい。
【０１０３】
さらに、上記アクリル系モノマーまたはオリゴマーは、アクリロイル基を有する反応性モノマーまたはオリゴマーを含むものが好ましく、アクリロイル基を２以上有するものがより好ましい。アクリロイル基を２以上含むことにより、網目構造の形成が十分に行われ、粘着剤の凝集性がさらに向上し、良好な粘着剤層が得られる。
【０１０４】
上記放射線硬化性成分等の硬化性成分の含有量は、前記粘着剤成分１００重量部に対し、０．０５〜５０重量部が好ましく、０．１〜２０重量部がより好ましい。硬化性成分の量が少な過ぎると粘着剤の凝集力との関係で、発生したガスによる発泡や膨れの抑制効果が十分に得られない場合がある。一方、硬化性成分の量が多すぎると、粘着剤層が硬くなり過ぎて粘着力が低下するおそれが生じる。
硬化性成分は粘着剤成分とブレンドする場合、粘着剤成分との相溶性が良いものが好ましい。その他、硬化性成分を粘着剤成分の主ポリマーとの共重合体として用いることも可能である。
放射線硬化性成分を紫外線照射等により硬化させる場合、粘着剤層は光透過性を有するものが好ましく、例えば、実質的に透明または半透明（無色または有色）であるものがよく、これにより、粘着剤層の硬化を容易に行うことができる。
なお、本発明における粘着剤層は、通常、接着剤と称されるもので形成しても差し支えない。
【０１０５】
透明性、無色性、ハンドリング性の観点から、粘着剤層の厚みは１〜１００μｍ程度であることが好ましい。粘着剤層を接着剤で形成する場合は、粘着剤層の厚みは上記範囲で薄めにする。具体的には１〜２０μｍ程度が好ましい。粘着剤層を粘着剤で形成する場合は、粘着剤層の厚みは上記範囲で厚めにする。具体的には５〜６０μｍ程度が好ましい。
【０１０６】
（反射防止層）
ここで、反射防止層は、電磁波吸収体の外側からの可視光線の反射を防ぐためのものであって、単層の場合は、透明基材に比べて屈折率の低い物質、例えば、ポリシロキサン構造を有するフッ素含有有機化合物、ＭｇＦ２、ＳｉＯ２等の薄膜を形成する。
反射防止層の膜厚は、光学的膜厚ｄ（ｎｍ）を、ｄ＝λ／４（但し、λは設計波長で５００〜５８０ｎｍ）と設定して単層の反射防止層を形成する。
また多層からなる場合は、透明基材に比べて高屈折率の物質、例えば、酸化チタン、酸化ジルコニウム、ＩＴＯなどの薄膜と、透明基材に比べて低屈折率の物質、例えば酸化ケイ素の薄膜を交互に積層する。
このような金属酸化物薄膜の形成方法は特に限定されず、スパッタリング法、真空蒸着法、湿式塗布法などの公知の方法を用いて行なうことができる。
【０１０７】
（防眩層）
機能層として表面に微細な凹凸を有する防眩層を設けることにより、外光を乱反射させることで蛍光灯などの映り込みを緩和することができる。防眩層は、後述のハードコート層の表面に設けるほか、他の機能層の表面に設けることもできる。
防眩層の表面に微細な凹凸を形成する方法には、表面に微細な凹凸を有するマット状の賦型フィルムを用いて賦型を行なうか、樹脂粒子などのマット材をハードコート剤に添加することによって行なうことができる。防眩層中に、有機物あるいは無機物のフィラー（微粒子）を含有させ、表面に凹凸を付与することにより防眩層を形成することもできる。
【０１０８】
賦型フィルムは、離型性のあるＰＥＴフィルム等の樹脂フィルム上に微細な凹凸を設けたもの、又はＰＥＴフィルム等の樹脂フィルム上に樹脂粒子、ガラス粒子を含有した樹脂を塗布して微細な凹凸層を設け、賦型層を形成したものを用いることができる。
前記マット材には、例えば、透明度が高い樹脂粒子が好適に用いられる。マット材の屈折率をできるだけハードコート剤の樹脂の屈折率に近いものにすると、塗膜の透明性が損なわれずに、しかも防眩性を増すことができる。
このような樹脂粒子としては、アクリル樹脂粒子、ポリカーボネート樹脂粒子、ポリスチレン樹脂粒子などが挙げられる。これらの樹脂粒子の粒径は、１〜１２μｍが好適に使用される。
【０１０９】
（ハードコート層）
透明基材フィルムに直接又は他の層を介して、公知の方法にてハードコート層用の樹脂組成物を塗布して形成することにより耐磨耗性、耐擦傷性を付与することができる。
ハードコート層は、ハードコート剤を必要に応じて溶剤に溶解した液を、基材に塗布、乾燥、硬化させることにより形成することができる。
ハードコート剤としては、特に制限されることなく、熱硬化型ハードコート剤、紫外線硬化型ハードコート剤などの公知の各種ハードコート剤を用いることができる。
熱硬化型ハードコート剤としては、例えば、シリコーン樹脂系、アクリル樹脂系、メラミン樹脂系等ハードコート剤を用いることができる。シリコーン樹脂系ハードコート剤は従来のアクリル樹脂系ハードコート剤と比べ硬度、耐候性、耐擦傷性の点で優れている。
また、紫外線硬化型ハードコート剤としては、不飽和ポリエステル樹脂系、アクリル樹脂系等のラジカル重合性ハードコート剤、エポキシ樹脂系、ビニルエーテル樹脂系等のカチオン重合性ハードコート剤等のハードコート剤を用いることができる。
紫外線硬化型ハードコート剤の場合には、紫外線照射を行い硬化させる。紫外線照射は、キセノンランプ、低圧水銀灯、中圧水銀灯、高圧水銀灯、超高圧水銀灯、メタルハライドランプ、カーボンアーク灯、タングステンランプ等のランプを用いることができる。
ハードコート層には、さらに必要に応じて、酸化防止剤、帯電防止剤、難燃剤等の各種の添加剤を含ませてもよい。各種添加剤は、ハードコート剤中に添加して塗布することができる。
ハードコート層の膜厚みは０．０５〜５μｍ、好ましくは、０．５〜３μｍ程度の膜厚とすることにより、反射防止フィルムに耐磨耗性、耐擦傷性を付与することができる。
【０１１０】
（防汚層）
反射防止層の上に最外層として防汚層をコートする場合は、反射防止層の表面にフッ素系、シリコーン系の防汚コート剤を塗布した後、余分な塗布液を拭き取ることで防汚層を形成させることができる。
防汚層は、反射防止層を保護し、かつ、防汚性能を高めるものである。
防汚コート剤としては、フッ素系樹脂あるいはシリコーン系樹脂を用いることができる。例えば、反射防止層の低屈折率層をＳｉＯ２により形成した場合には、フルオロアルキルシランなどのフルオロシリケート系撥水性塗料が好ましく用いられる。
防汚層は、防汚コート剤を溶剤によって希釈したものを、スクリーン印刷、マイクログラビアコーター等によって塗工することに形成することができる。
また、防汚層の厚さは反射防止層の機能を阻害しないように設定しなければならず、好ましくは１〜３０ｎｍ、更に好ましくは５〜１５ｎｍであることが好ましい。
また、ハードコート層に防汚機能を持たせる方法としては、ハードコート層中のハードコート剤、例えば、紫外線硬化型のアクリル樹脂系ハードコート剤にフッ素系の紫外線硬化型防汚添加剤を少量添加することにより、表面機能材料としてフッ素系化合物の特長である撥水・撥油性に加え、優れた防汚性（指紋付着防止）をハードコート層の表面へ付与することができる。
【０１１１】
（帯電防止層）
本発明においては、機能性層の表面または内部に帯電防止層を形成することが好ましい。これにより、電磁波吸収体の表面に静電気の作用で塵・埃が付着するのを防止することができる。
機能層の表面に塵・埃が付着するのを完全に防止するためには、表面抵抗率を１×１０10（Ω／□）以下、更に好ましくは１×１０8（Ω／□）以下にする必要がある。
一般的には、機能性層の最外層である反射防止層に、帯電防止剤を含有させて帯電防止層を兼ねさせることができる。また、ハードコート層の上に帯電防止剤を塗布して帯電防止層を形成することができる。あるいは、ハードコート層に帯電防止剤を含有させて帯電防止機能を付与して帯電防止層を兼ねさせてもよい。
帯電防止剤としては、酸化アルミニウム、二酸化ケイ素、二酸化チタン、酸化ジルコニウムなどの金属酸化物微粒子、導電性ポリマーの微粒子、界面活性剤などが挙げられる。
界面活性剤としてはアニオン系界面活性剤、カチオン系界面活性剤、非イオン系界面活性剤、両性界面活性剤等が例示される。
これらの界面活性剤を含む液を樹脂フィルムの上に直接塗布する方法等によって帯電防止層の薄膜を形成することができる。
この帯電防止層は、前記の導電性の金属酸化物微粒子を含有したハードコート層の上に形成することもできる。
帯電防止剤の塗工方法としては、グラビアコーター、マイクログラビアコーター、ダイコーター、ディップコーター、スクリーン印刷などの公知の方法を適宜選定して用いることができる。
【０１１２】
（紫外線吸収層）
紫外線吸収層は、必要に応じて電磁波吸収体の適切な位置に一層または複数層設けることができる。紫外線吸収層を形成する方法としては、透明基材や透明樹脂層、粘着剤層の中に紫外線吸収剤を混入させる方法、紫外線吸収剤を含有する塗工液を透明基材上に直接または他の層を介して塗布する方法などが挙げられる。紫外線吸収層は、外部光により電磁波吸収体を構成する樹脂の経年劣化を抑えるため、外光が直接に降り注いで来る側に設けられる。紫外線吸収剤としては、有機系紫外線吸収剤と無機系紫外線吸収剤のいずれも使用可能であるが、５０％透過率での波長が３５０〜４２０ｎｍであるものが好ましく、より好ましくは同波長が３６０〜４００ｎｍのものである。同波長が３５０ｎｍより低波長では紫外線遮断能が弱く、４２０ｎｍより高波長では着色が強くなり、好ましくない。
【０１１３】
有機系紫外線吸収剤としては、２−（２′−ヒドロキシ−５′−ｔ−ブチルフェニル）ベンゾトリアゾール、２−（２−ヒドロキシ−３′，５′−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサリチレート、４−ｔ−ブチルフェニルサリチレート、２，５−ｔ−ブチル−４−ヒドロキシ安息香酸ｎ−ヘキサデシルエステル、２，４−ジ−ｔ−ブチルフェニル−３′，５′−ジ−ｔ−ブチル−４′−ヒドロキシベンゾエート等のヒドロキシベンゾエート系化合物等が挙げられる。無機系紫外線吸収剤としては、酸化チタン、酸化亜鉛、酸化セリウム、酸化鉄、硫酸バリウム等が挙げられる。これらの紫外線吸収剤は、１種類、または２種類以上複合して用いることができる。
【０１１４】
（赤外線反射層）
赤外線反射層の機能としては、波長領域１１００〜２０００ｎｍの赤外線透過率を２０〜３０％程度に、好ましくは１０％程度に低下させるものであることが望ましい。
本発明は、赤外線反射層を設けることにより、可視光領域の光を比較的よく透過させ、赤外線領域の光を反射させるものである。
本発明で使用される赤外線反射剤は、可視光領域の光線透過率が高く、赤外線領域の光線透過率が低いことから、金属酸化物の微粒子であって、酸化ルテニウム、酸化チタン、酸化鉄、酸化チタンおよび／または酸化鉄によって１０％以上の被覆率で被覆された天然雲母あるいは合成マイカ、酸化亜鉛、酸化ジルコニウム、酸化アルミニウム、からなる金属酸化物群から選択された１種以上である。
近赤外線反射剤は、酸化チタンおよび／または酸化鉄によって１０％以上の被覆率で被覆された天然雲母あるいは合成マイカ以外の、酸化ルテニウム、酸化チタン、酸化鉄、酸化亜鉛、酸化ジルコニウム、酸化アルミニウムからなる群から選択された金属酸化物の微粒子である場合、平均粒子径が０．０１〜０．５μｍであることが好ましい。より好ましくは０．０２〜０．３μｍである。この範囲の粒子径であれば、赤外線反射層を形成した時の可視光線の透過に優れ、かつ、赤外線の反射が良好であり、赤外線反射剤の分散性も良好である。
また、可視光領域の光線透過率が高く、赤外線領域の光線透過率が低いことから、酸化チタンおよび／または酸化鉄によって１０％以上の被覆率で被覆された天然雲母あるいは合成マイカである（以下、被覆マイカと略称する）ことが好ましい。
【０１１５】
この被覆マイカは、鱗片状の天然雲母あるいは合成マイカの表面に、酸化チタンおよび／または酸化鉄の微粒子層が形成されたものである。
被覆マイカが分散された赤外線反射剤分散層において、個々の被覆マイカの鱗片状粒子をとらえると、屈折率の高い酸化チタン層と、屈折率の低い天然雲母あるいは合成マイカ、および赤外線反射剤周りの透明樹脂層あるいは粘着剤層との境界では、可視光領域の光は比較的よく透過されるが、赤外線領域の光は反射されて、被覆マイカを透過する赤外線の量が減衰される。
赤外線反射剤分散層における赤外線反射性能の調整は、赤外線反射剤の添加量により行なわれるが、添加量は特に限定されるものではなく、赤外線反射剤の種類により適宜選択すればよい。
この被覆マイカは、形状が鱗片状であって、粒子径が５〜６０μｍ程度で製造される。赤外線反射性能を高めるには、赤外線反射剤分散層の内部に分散された被覆マイカの反射表面をなるべく平滑にする必要があり、被覆マイカの粒子径は小さい方が好ましい。
赤外線反射剤が分散された赤外線反射剤分散層は、透明樹脂からなるバインダーまたは粘着剤に赤外線反射剤を分散して形成することができる。
【産業上の利用可能性】
【０１１６】
本発明によれば、建物の窓や室内の透明な間仕切りに使用することができる。また、室内の金属製のロッカーや間仕切り、電子回路の筐体内、さらには屋外の金属製の標識板、公告掲示板などに貼り付けて、意匠性を損なうことなく特定波長帯域の電磁波を吸収し反射を抑えることができるので、無線通信の環境改善が容易となり益するところが大である。
【図面の簡単な説明】
【０１１７】
【図１】本発明に係る電磁波吸収体の概略構成例を示す部分拡大断面図である。
【図２】本発明に係る電磁波吸収体の別の概略構成例を示す部分拡大断面図である。
【図３】本発明に係る電磁波吸収体の別の概略構成例を示す部分拡大断面図である。
【図４】（ａ）は、従来技術における共振周波数Ｐにおける減衰量αでの帯域幅ｗ１を示す概念図であり、（ｂ）は、本発明における共振周波数Ｐにおける減衰量αでの帯域幅ｗ２を示す概念図である。
【図５】（ａ）は、本発明に係る細線メッシュパターンからなる反射層の部分平面図であり、（ｂ）は、（ａ）におけるＡ−Ａ矢視による部分断面図であり、（ｃ）は、（ｂ）におけるＢ部の拡大図の例を示す部分断面図であり、（ｄ）は、（ｂ）におけるＢ部の拡大図の別の例を示す部分断面図である。
【図６】（ａ）は、本発明に係るＦＳＳ素子の細線パターンからなる周波数選択遮蔽層の一例を示す部分平面図であり、（ｂ）は、（ａ）におけるＣ−Ｃ矢視による部分断面図であり、（ｃ）は、（ｂ）におけるＤ部の拡大図の例を示す部分断面図であり、（ｄ）は、（ｂ）におけるＤ部の拡大図の別の例を示す部分断面図である。
【図７】（ａ）〜（ｋ）は、それぞれＦＳＳ素子のパターンの例を示す部分拡大平面図である。
【符号の説明】
【０１１８】
１，１Ａ，１Ｂ…電磁波吸収体、２，８，８ａ，８ｂ，８ｃ…透明基材、３…細線メッシュパターン、４…反射層、５ａ，５ｂ，５ｃ，５ｄ，７ａ，７ｂ，７ｃ，１１，１４，１６…粘着剤層、６ａ，６ｂ，６ｃ，６ｄ…固体誘電体層、９，９ａ，９ｂ，９ｃ…ＦＳＳ素子の細線パターン、１０，１０ａ，１０ｂ，１０ｃ…周波数選択遮蔽層、１２，１５…機能層，１２ａ…ハードコート層、１３…積層体、１７…剥離フィルム，１８，１９…メッキ層。
【図１】
0005162424.tif 000002
【図２】
0005162424.tif 000003
【図３】
0005162424.tif 000004
【図４】
0005162424.tif 000005
【図５】
0005162424.tif 000006
【図６】
0005162424.tif 000007
【図７】
0005162424.tif 000008